(57)【要約】【課題】転動疲労特性に極めて優れており、早期剥離を抑制することのできる軸受用鋼材を提供する。【解決手段】本発明の軸受用鋼材は、Ｃ：０．８〜１．１％、Ｓｉ：０．１５〜０．８％、Ｍｎ：０．１〜１．０％、Ｃｒ：１．３〜１．８％、Ｐ：０．０５％以下、Ｓ：０．０１５％以下、Ａｌ：０．０００２〜０．００５％、Ｃａ：０．０００２〜０．００２０％、Ｔｉ：０．０００５〜０．０１０％、Ｎ：０．００８０％以下（０％を含まない）、Ｏ：０．００２５％以下（０％を含まない）を含有し、酸化物系介在物の平均組成がＣａＯ：２０〜５０％、Ａｌ2Ｏ3：２０〜５０％、ＳｉＯ2：２０〜７０％、ＴｉＯ2：３〜１０％を含有する。【選択図】なし【特許請求の範囲】
【請求項１】
Ｃ  ：０．８〜１．１％（％は質量％の意味、以下、特に断らない限り、同じ）、
Ｓｉ：０．１５〜０．８％、
Ｍｎ：０．１〜１．０％、
Ｃｒ：１．３〜１．８％、
Ｐ  ：０．０５％以下（０％を含まない）、
Ｓ  ：０．０１５％以下（０％を含まない）、
Ａｌ：０．０００２〜０．００５％、
Ｃａ：０．０００２〜０．００２０％、
Ｔｉ：０．０００５〜０．０１０％、
Ｎ  ：０．００８０％以下（０％を含まない）、
Ｏ  ：０．００２５％以下（０％を含まない）
を含有し、残部は鉄及び不可避的不純物からなり、
鋼中に含まれる酸化物系介在物の平均組成が質量％で、
ＣａＯ：２０〜５０％、Ａｌ2Ｏ3：２０〜５０％、ＳｉＯ2：２０〜７０％、ＴｉＯ2：３〜１０％を含有し、残部は不純物からなることを特徴とする転動疲労特性に優れた軸受用鋼材。
【請求項２】
前記鋼材の長手方向に平行に切断した面に存在する前記酸化物系介在物のアスペクト比（長径／短径）の平均が３．０以下に抑制されたものである請求項１に記載の軸受用鋼材。
【請求項３】
請求項１または２に記載の軸受用鋼材からなる軸受部品。
【発明の詳細な説明】
【技術分野】
【０００１】
本発明は、各種産業機械や自動車等に使用される軸受用の転動体（コロ、ニードル、玉、レース等）として用いたときに、優れた転動疲労特性を発揮する軸受用鋼材、およびこのような軸受用鋼材から得られる軸受部品に関するものである。
【背景技術】
【０００２】
各種の産業機械や自動車等の分野に使用される軸受用の転動体（コロ、ニードル、玉、レース等）には、ラジアル方向（回転体の軸と垂直方向）から高い繰り返し応力が付与される。そのため、軸受用の転動体には転動疲労特性に優れることが求められている。転動疲労特性への要求は、産業機械類の高性能化、軽量化に対応して、年々厳しいものになっており、軸受部品の更なる耐久性向上のため、軸受用鋼材にはより一層良好な転動疲労特性が求められている。
【０００３】
従来、転動疲労特性は、鋼中に生成する酸化物系介在物のなかでも、主にＡｌ脱酸鋼を用いたときに生成するＡｌ2Ｏ3等のような、硬質酸化物系介在物の個数密度と深く相関しており、上記硬質酸化物系介在物の個数密度を低減することによって転動疲労特性が改善すると考えられていた。そのため、製鋼プロセスにおいて、鋼中の酸素含有量を低減して転動疲労特性を改善する試みがなされてきた。
【０００４】
しかしながら近年では、転動疲労特性と、酸化物系介在物に代表される非金属系介在物の関係に関する研究が進み、酸化物系介在物の個数密度と転動疲労特性とは必ずしも相関関係があるわけではないことが判明している。即ち、転動疲労特性は、非金属系介在物のサイズ、例えば非金属系介在物の面積の平方根と密接な相関関係があり、転動疲労特性を改善するには、非金属系介在物の個数密度を低減するよりも、非金属系介在物のサイズを小さくすることが有効であることが明らかになっている。
【０００５】
そこで、従来のようなＡｌ脱酸鋼を用いるのではなく、鋼中のＡｌ含有量を極力抑えると共に、Ｓｉ脱酸鋼にすることで、生成する酸化物の組成を、Ａｌ2Ｏ3主体ではなくＳｉＯ2、ＣａＯなどを主体とする組成に制御し、これにより、圧延工程で非金属系介在物を延伸、分断させて非金属系介在物のサイズを低減し、転動疲労特性を改善する方法が提案されている。
【０００６】
例えば特許文献１には、酸化物の平均組成を質量％で、ＣａＯ：１０〜６０％、Ａｌ2Ｏ3：２０％以下、ＭｎＯ：５０％以下及びＭｇＯ：１５％以下で残部ＳｉＯ2及び不純物からなると共に、鋼材の長手方向縦断面の１０箇所の１００ｍｍ2の面積中に存在する酸化物の最大厚さの算術平均の値と硫化物の最大厚さの算術平均の値が、それぞれ、８．５μｍ以下であることを特徴とする軸受鋼材が提案されている。このような軸受鋼材を製造する方法として、二次製錬の過程におけるスラグの主要構成成分を厳密に制御し、酸化物を微細化すると共に、通常の圧下によって延伸、分断されることが困難な硫化物については、Ｓ量を低減し、且つ、圧下比や加工温度などの圧下条件を適切に制御することによって酸化物だけでなく硫化物をも延伸、分断させる方法が開示されている。
【０００７】
また、特許文献２には、上記特許文献１に記載の酸化物系介在物に、従来にない酸化物成分としてＺｒＯ2を所定量含む高清浄度Ｓｉ脱酸鋼材が開示されている。上記特許文献２によれば、「このＺｒＯ2は、少量では上記酸化物系介在物の非晶質相の維持に寄与し、ＺｒＯ2を含む結晶相を形成した場合に、他の結晶相の形成を抑制する効果がある。そのため、熱間圧延および冷間鍛造性圧延工程で残留した酸化物系介在物が、従来よりも確実に分断され、微細化され、粗大介在物の生成が抑制される。」と記載されている。
【０００８】
一方、母相の鋼と非金属系介在物の界面の剥離に着目した技術として、特許文献３が挙げられる。上記特許文献３には、鋼のヤング率と介在物のヤング率の差が小さくなるように制御することで転動疲労特性の向上を図る技術が提案されている。上記特許文献３は、「従来のＡｌ脱酸工程で製造された鋼中のＡｌ量は０．０１５〜０．０２５％程度となり、その結果、Ａｌを多く含有する介在物は、鋼（母相）に比べてヤング率が非常に高くなるため、母相と介在物との界面に空洞が形成されやすく、この空洞の形成を経て、その空洞の周囲に引張応力が作用して容易にき裂が発生する。また鋼中に空洞に近いような軟質な非金属介在物が存在する場合には、その周囲に引張応力の作用で容易にき裂が発生する。」との知見に基づいて完成されたものであり、Ａｌが０．０１０％未満であり、鋼のヤング率をＥ1とし、かつ介在物の大きさを（縦方向の最大長さ×横方向の最大長さ）1/2で定めるときの鋼中の検鏡面積３，０００ｍｍ2に存在する（縦方向の最大長さ×横方向の最大長さ）1/2が１５μｍ以上の介在物の平均ヤング率をＥ2とするとき、それらのヤング率比Ｅ2／Ｅ1を、０．３＜Ｅ2／Ｅ1＜１．６なる範囲に制御した鋼を開示している。
【０００９】
すなわち、上記特許文献３では、Ｅ2／Ｅ1が０．３以下の空洞に近い軟質な非金属介在物や、Ｅ2／Ｅ1が１．６以上の空洞を形成し易い非金属介在物に関しては、母相の鋼と非金属介在物の界面に引張応力が作用して容易にき裂が発生し、転動疲労特性が悪化するとの認識の下で、ヤング率比のＥ2／Ｅ1を、０．３＜Ｅ2／Ｅ1＜１．６の範囲に制御している。
【先行技術文献】
【特許文献】
【００１０】
【特許文献１】特開２００９−３０１４５号公報
【特許文献２】特開２０１０−２０２９０５号公報
【特許文献３】特開２００９−５２１１１号公報
【発明の概要】
【発明が解決しようとする課題】
【００１１】
しかしながら、上記特許文献１では、スラスト型の転動疲労試験機を用いたときに良好な転動疲労寿命が得られることを評価しているのみであり、この方法によれば、ストラス方向（回転体の軸と同じ方向）の転動疲労特性は改善されたとしても、ラジアル方向（回転体の軸と垂直方向）の荷重が付与された場合には転動疲労寿命が低下することが懸念される。その結果、荷重の付与される方向によっては転動疲労特性を安定的に改善できるとはいえないという問題がある。更に、鋼と酸化物系介在物の界面の空洞に関して、空洞を抑制する取組みが行われていないため、充分な転動疲労特性が得られているとはいえない。
【００１２】
特許文献２にも、上記界面の剥離によって生じる空洞や、酸化物系介在物内部に発生する空洞に関する記載は一切ない。そもそも非金属系介在物全体の微細化のみに主眼を置いた技術であり、実施例の評価においても、ＡＳＴＭ  Ｅ４５法のＣ系介在物評点の算術平均値で評価されているに過ぎない。従って、このようにして製造された鋼材が、必ずしも優れた転動疲労特性を発揮するとは限らない。
【００１３】
また、上記特許文献３のようにヤング率比を０．３＜Ｅ2／Ｅ1＜１．６の範囲に制御した場合であっても、Ｓｉ脱酸で得られる酸化物系介在物は、熱間加工などの高温域で一部が結晶化して多結晶体となったり、或いは、複数の結晶体と非晶質相を含む混合相となることが判明した。多結晶体となった酸化物系介在物は、熱間加工や冷間加工の際、母相である鋼と酸化物系介在物との界面に空洞を発生し易い。また、多結晶体である酸化物系介在物の内部においても、結晶体と結晶体との界面や、結晶体と非晶質体との界面に空洞を発生し易いため、転動疲労寿命が低下する。
【００１４】
このように、非金属系介在物の最大厚み（いわゆる最大短径）のみを制御する方法（特許文献１）、非金属系介在物の非晶質相の割合を制御する方法（特許文献２）、鋼と非金属介在物との界面の空洞を抑制する方法（特許文献３）では、転動疲労特性の改善が不十分である。更に、ラジアル方向の荷重が付与される場合における転動疲労特性の改善が不充分であり、例えば特許文献１の方法では、非金属系介在物の最大長径はむしろ粗大化し、転動疲労特性に異方性が生じる危険性があることが分かった。
【００１５】
本発明は上記事情に鑑みてなされたものであり、その目的は、転動疲労特性に極めて優れており、早期剥離を抑制することのできる新規な軸受用鋼材を提供することにある。
【課題を解決するための手段】
【００１６】
本発明に係る転動疲労特性に優れた軸受用鋼材は、Ｃ：０．８〜１．１％（％は質量％の意味、以下、特に断らない限り、同じ）、Ｓｉ：０．１５〜０．８％、Ｍｎ：０．１〜１．０％、Ｃｒ：１．３〜１．８％、Ｐ：０．０５％以下（０％を含まない）、Ｓ：０．０１５％以下（０％を含まない）、Ａｌ：０．０００２〜０．００５％、Ｃａ：０．０００２〜０．００２０％、Ｔｉ：０．０００５〜０．０１０％、Ｎ：０．００８０％以下（０％を含まない）、Ｏ：０．００２５％以下（０％を含まない）を含有し、残部は鉄及び不可避的不純物からなり、鋼中に含まれる酸化物系介在物の平均組成が質量％で、ＣａＯ：２０〜５０％、Ａｌ2Ｏ3：２０〜５０％、ＳｉＯ2：２０〜７０％、ＴｉＯ2：３〜１０％を含有し、残部は不純物からなるところに要旨を有するものである。
【００１７】
本発明の好ましい実施形態において、上記鋼材の長手方向に平行に切断した面に存在する前記酸化物系介在物のアスペクト比（長径／短径）の平均は３．０以下に抑制されたものである。
【００１８】
本発明には、上記の軸受用鋼材を用いて得られる軸受部品も本発明の範囲内に包含される。
【発明の効果】
【００１９】
本発明によれば、鋼材の化学成分組成および鋼中に含まれる酸化物系介在物の組成が適切に制御されているため、転動疲労特性に極めて優れており、早期剥離を抑制することができる軸受用鋼材を提供することができた。このような軸受用鋼材は、コロ、ニードル、玉等、主にラジアル方向の荷重が繰り返し付与される軸受部品の素材として有用であるのみならず、レース等、ストラス方向の荷重も繰り返し付与される軸受部品の素材としても有用であり、荷重の付与される方向にかかわらず転動疲労特性を安定的に改善することができる。
【発明を実施するための形態】
【００２０】
本発明者らは、Ａｌによる脱酸処理を行なわなくても、荷重の付与される方向にかかわらず転動疲労特性を安定的に改善することができ、早期剥離を抑制できる軸受用のＳｉ脱酸鋼材を提供するため、検討を重ねてきた。
【００２１】
前述したように、Ｓｉ脱酸で得られる酸化物系介在物は、熱間加工などの高温域で結晶化し、多結晶体となるが、多結晶体となった酸化物系介在物は、母相である鋼に比べて変形抵抗が高いため、熱間加工や冷間加工時に鋼（母相）と酸化物系介在物の界面に空隙を発生し易い。そこで本発明者らは、Ｓｉ脱酸で得られる上記酸化物系介在物組成を制御することによって結晶化を抑制し、非晶質体とすることで空隙の発生を抑制する方法について鋭意検討した。その結果、Ｓｉ脱酸で得られる酸化物系介在物中に、従来含有されていなかったＴｉＯ2を含むことで結晶化を抑制できることが明らかになった。具体的には、鋼中成分としてＴｉを所定範囲内で含み、且つ、酸化物系介在物としてＴｉＯ2を所定範囲内で含むＳｉ脱酸鋼材を用いれば、所期の目的が達成されることを見出し、本発明を完成した。
【００２２】
本発明において、酸化物系介在物について、ＴｉＯ2を含む組成とすることにより転動疲労特性が向上する理由は詳細には不明であるが、以下のように考えられる。
【００２３】
すなわち、Ｓｉ脱酸で得られるＳｉＯ2含有酸化物系介在物にＴｉＯ2が含まれるようになると、ＴｉＯ2濃化相（Ａ相）とＳｉＯ2濃化相（Ｂ相）の２相に分離する。２相に分離する理由は、溶鋼段階でＴｉＯ2は、ＳｉＯ2との２液相に分離する性質があるためと考えられる。その結果、ＳｉＯ2濃化相（Ｂ相）中のＳｉＯ2濃度が上昇し、Ｓｉ脱酸鋼において発生し易かったゲーレナイト（Ｇｅｈｌｅｎｉｔｅ）、スピネル（Ｓｐｉｎｅｌ、ＭｇＯ・Ａｌ2Ｏ3）などの結晶質化が抑制される。一方、ＴｉＯ2濃化相（Ａ相）も、酸化物系介在物中にＴｉＯ2が含まれることにより、液相線温度も低下し、上述したゲーレナイト、スピネルなどの結晶質化が抑制される。その結果、従来法では避けられなかった、上記ＳｉＯ2含有酸化物系介在物の熱間加工時における結晶化を抑制できる。その結果、母相の鋼と酸化物系介在物との界面に発生する空洞を抑制することができる。更には、多結晶体である酸化物系介在物の内部に発生する空洞をも抑制することができる。その結果、転動疲労特性を著しく向上することができる。
【００２４】
更に、ＳｉＯ2濃化相（Ｂ相）はＳｉＯ2濃度が高いため、非晶質でありながら熱間加工時の変形抵抗が高い。そのため、非晶質を維持しながらも熱間加工時の介在物の延伸を抑制することができる。その結果、アスペクト比（長径／短径）を低く抑えることができるため、荷重の付与される方向にかかわらず、転動疲労特性を安定的に改善することができ、早期剥離を抑制することができる。
【００２５】
これに対し、前述した特許文献１〜３にはいずれも、本発明のように、Ｔｉ添加およびＴｉＯ2の生成によって転動疲労特性の向上を図るという本発明の技術的思想は開示されておらず、鋼中Ｔｉの含有量が少なく、酸化物中に所定のＴｉＯ2濃度が得られない。その結果、母相の鋼と酸化物系介在物の界面に発生する空洞や、酸化物系介在物内部の結晶体と結晶体の界面や、結晶体と非晶質体との界面に発生する空洞を抑制できない。更に、酸化物系介在物のアスペクト比が所定範囲を超え、所望とする転動疲労特性を確保できないことが判明した（後記する実施例を参照）。
【００２６】
以下、本発明を詳しく説明する。
【００２７】
前述したように本発明に係る転動疲労特性に優れた軸受用鋼材は、Ｃ：０．８〜１．１％（％は質量％の意味、以下、特に断らない限り、同じ）、Ｓｉ：０．１５〜０．８％、Ｍｎ：０．１〜１．０％、Ｃｒ：１．３〜１．８％、Ｐ：０．０５％以下（０％を含まない）、Ｓ：０．０１５％以下（０％を含まない）、Ａｌ：０．０００２〜０．００５％、Ｃａ：０．０００２〜０．００２０％、Ｔｉ：０．０００５〜０．０１０％、Ｎ：０．００８０％以下（０％を含まない）、Ｏ：０．００２５％以下（０％を含まない）を含有し、残部は鉄及び不可避的不純物からなり、鋼中に含まれる酸化物系介在物の平均組成が質量％で、ＣａＯ：２０〜５０％、Ａｌ2Ｏ3：２０〜５０％、ＳｉＯ2：２０〜７０％、ＴｉＯ2：３〜１０％を含有し、残部は不純物からなるところに特徴がある。
【００２８】
まず、鋼中成分について説明する。
【００２９】
［Ｃ：０．８〜１．１％］
Ｃは、焼入硬さを増大させ、室温、高温における強度を維持して耐磨耗性を付与するための必須の元素である。こうした効果を発揮させるためには、Ｃは少なくとも、０．８％以上含有させる必要がある。しかしながら、Ｃ含有量が１．１％を超えて過剰になると、軸受の芯部に巨大炭化物が生成し易くなり、転動疲労特性に悪影響を及ぼすようになる。Ｃ含有量の好ましい下限は０．８５％以上（より好ましくは０．９０％以上）であり、好ましい上限は１．０５％以下（より好ましくは１．０％以下）である。
【００３０】
［Ｓｉ：０．１５〜０．８％］
Ｓｉは、脱酸元素として有効に作用する他、焼入れ・焼戻し軟化抵抗を高めて硬さを高める作用を有している。こうした効果を有効に発揮させるためには、Ｓｉ含有量は、０．１５％以上とする必要がある。しかしながら、Ｓｉ含有量が過剰になって０．８％を超えると、鍛造時に金型寿命が低下するばかりか、コスト増加を招くことになる。Ｓｉ含有量の好ましい下限は０．２０％以上（より好ましくは０．２５％以上）であり、好ましい上限は０．７％以下（より好ましくは０．６％以下）である。
【００３１】
［Ｍｎ：０．１〜１．０％］
Ｍｎは、鋼材マトリックスの固溶強化および焼入れ性を向上させる元素である。Ｍｎ含有量が０．１％を下回るとその効果が発揮されず、１．０％を上回ると低級酸化物であるＭｎＯ含有量が増加し、転動疲労特性を悪化させる他、加工性や被削性が著しく低下する。Ｍｎ含有量の好ましい下限は０．２％以上（より好ましくは０．３％以上）であり、好ましい上限は０．８％以下（より好ましくは０．６％以下）である。
【００３２】
［Ｃｒ：１．３〜１．８％］
Ｃｒは、焼入れ性の向上と安定な炭化物の形成によって、強度および耐磨耗性を向上させ、これによって転動疲労特性の改善に有効な元素である。こうした効果を発揮させるためには、Ｃｒ含有量は、１．３％以上とする必要がある。しかしながら、Ｃｒ含有量が過剰になって１．８％を超えると、炭化物が粗大化して、転動疲労特性および切削性を低下させる。Ｃｒ含有量の好ましい下限は１．４％以上（より好ましくは１．５％以上）であり、好ましい上限は１．７％以下（より好ましくは１．６％以下）である。
【００３３】
［Ｐ：０．０５％以下（０％を含まない）］
Ｐは、結晶粒界に偏析して転動疲労特性に悪影響を及ぼす不純物元素である。特に、Ｐ含有量が０．０５％を超えると、転動疲労特性の低下が著しくなる。従って、Ｐ含有量は０．０５％以下に抑制する必要がある。好ましくは０．０３％以下、より好ましくは０．０２％以下とするのが良い。尚、Ｐは鋼材に不可避的に含まれる不純物であり、その量を０％にすることは、工業生産上、困難である。
【００３４】
［Ｓ：０．０１５％以下（０％を含まない）］
Ｓは、硫化物を形成する元素であり、その含有量が０．０１５％を超えると、粗大な硫化物が残存するため、転動疲労特性が劣化する。従って、Ｓの含有量は０．０１５％以下に抑制する必要がある。転動疲労特性の向上という観点からは、Ｓ含有量は低ければ低いほど望ましく、好ましくは０．００７％以下、より好ましくは０．００５％以下とするのが良い。尚、Ｓは鋼材に不可避的に含まれる不純物であり、その量を０％にすることは、工業生産上、困難である。
【００３５】
［Ａｌ：０．０００２〜０．００５％］
Ａｌは、好ましくない元素であり、本発明の鋼材においては、Ａｌは極力少なくする必要がある。従って、酸化精錬後のＡｌ添加による脱酸処理は行わない。Ａｌ含有量が多くなり、特に０．００５％を超えてしまうと、Ａｌ2Ｏ3を主体とする硬質な酸化物の生成量が多くなり、しかも圧下した後も粗大な酸化物として残存するので、転動疲労特性が劣化する。従って、Ａｌの含有量を０．００５％以下とした。尚、Ａｌ含有量は、０．００２％以下とすることが好ましく、より好ましくは０．００１５％以下である。但し、Ａｌ含有量を０．０００２％未満にすると、酸化物中のＡｌ2Ｏ3含有量が少なくなり過ぎ、ＳｉＯ2を多く含む結晶相が生成する。また、Ａｌ2Ｏ3含有量を０．０００２％未満に制御するためには、Ａｌの混入を抑制するために、鋼中成分のみならず、フラックス中のＡｌ2Ｏ3含有量も少なくする必要があるが、高炭素鋼である軸受鋼においてＡｌ2Ｏ3含有量の少ないフラックスは非常に高価であり、経済的でない。従って、Ａｌ含有量の下限は０．０００２％以上（好ましくは０．０００５％以上）である。
【００３６】
［Ｃａ：０．０００２〜０．００２０％］
Ｃａは、酸化物中のＣａＯ含有量を制御し、酸化物系介在物の結晶化を抑制して、転動疲労特性を改善するのに有効である。このような効果を発揮させるため、Ｃａ含有量は０．０００２％以上とする。しかしながら、Ｃａ含有量が過剰になって０．００２０％を超えると、酸化物組成におけるＣａＯの割合が高くなり過ぎて、酸化物が結晶化してしまう。従って、Ｃａ含有量は０．００２０％以下とした。好ましいＣａ含有量の下限は０．０００３％以上（より好ましくは０．０００５％以上）であり、好ましい上限は０．００１％以下（より好ましくは０．０００８％以下）である。
【００３７】
［Ｔｉ：０．０００５〜０．０１０％］
Ｔｉは、本発明を特徴付ける元素である。所定量のＴｉを添加し、酸化物中のＴｉＯ2含有量を適切に制御することにより、これまで解決が困難であった問題（Ｓｉ脱酸鋼で得られるＳｉＯ2含有酸化物系介在物の熱間加工時における結晶化、母相の鋼と酸化物系介在物の界面に発生する空洞、多結晶体である酸化物系介在物内部に発生する空洞）を解決することができ、転動疲労特性が一層向上する。更に所定量のＴｉは、アスペクト比の低減化にも有効に作用し、これにより、転動疲労特性が更に向上する。このような効果を得るためには、Ｔｉ含有量は０．０００５％以上とする必要がある。ただし、Ｔｉの含有量が多くなり、０．０１０％を超えると、ＴｉＯ2系酸化物が結晶相として単独で生成してしまう。従って、Ｔｉ含有量は０．０１０％以下とした。Ｔｉ含有量の好ましい下限は０．０００８％以上（より好ましくは０．００１１％以上）であり、好ましい上限は０．００５０％以下（より好ましくは０．００３０％以下）である。
【００３８】
［Ｎ：０．００８０％以下（０％を含まない）］
Ｎは、ＴｉＮを生成し、転動疲労特性を悪化させるため、できる限り低減することが推奨され、Ｎ含有量の上限を０．００８０％以下とする。好ましい上限は０．００７％以下であり、より好ましくは０．００６％以下である。
【００３９】
［Ｏ：０．００２５％以下（０％を含まない）］
Ｏは、好ましくない不純物元素である。Ｏの含有量が多くなって、特に０．００２５％を超えると、粗大な酸化物が生成し易くなり、熱間圧延および冷間圧延後においても粗大な酸化物として残存し、転動疲労特性に悪影響を及ぼすため、０．００２５％以下とする。好ましい上限は０．００２３％以下（より好ましくは０．００２０％以下）である。
【００４０】
本発明で規定する含有元素は上記の通りであって、残部は鉄および不可避不純物であり、該不可避不純物として、原料、資材、製造設備等の状況によって持ち込まれる元素（例えば、Ａｓ、Ｈ、Ｎ等）の混入が許容され得る。
【００４１】
次に、鋼材中に存在する酸化物系介在物について説明する。前述したように本発明では、鋼中に含まれる酸化物について、酸化物の平均組成が、全酸化物に対する比率（質量％）で、ＣａＯ：２０〜５０％、Ａｌ2Ｏ3：２０〜５０％、ＳｉＯ2：２０〜７０％、ＴｉＯ2：３〜１０％を含有し、残部は不純物からなるところに特徴がある。
【００４２】
［ＣａＯ：２０〜５０％］
Ｃａは塩基性酸化物であり、酸性酸化物であるＳｉＯ2に含まれると、酸化物の液相線温度が下がり、酸化物の結晶化を抑制する効果がある。酸化物系介在物のアスペクト比低減に重要な役割を果たす。このような効果は、酸化物の平均組成におけるＣａＯ含有量を２０％以上に制御することによって得られる。しかしながら、ＣａＯ含有量が高すぎると、酸化物が結晶化してしまうため、５０％以下とする必要がある。酸化物中におけるＣａＯ含有量の好ましい下限は２２％以上（より好ましくは２５％以上）であり、好ましい上限は４３％以下（より好ましくは４１％以下）である。
【００４３】
［Ａｌ2Ｏ3：２０〜５０％］
Ａｌ2Ｏ3は両性酸化物であり、酸性酸化物であるＳｉＯ2に含まれると、酸化物の液相線温度が下がり、酸化物の結晶化を抑制する効果がある。このような効果は、酸化物の平均組成におけるＡｌ2Ｏ3含有量を２０％以上に制御することによって得られる。一方、酸化物の平均組成における含有量が５０％を超えると、溶鋼中および凝固過程でＡｌ2Ｏ3（コランダム）結晶相が晶出したり、ＭｇＯとともにＭｇＯ・Ａｌ2Ｏ3（スピネル）結晶相が晶出する。あるいは、圧延温度域でこれらの結晶相が生成する。これらの固相は硬質であり、粗大な介在物として存在し、加工中に空洞が生成しやすくなり、転動疲労特性を悪化させる。こうした観点から、酸化物の平均組成におけるＡｌ2Ｏ3含有量は５０％以下とする必要がある。酸化物におけるＡｌ2Ｏ3含有量の好ましい下限は２２％以上（より好ましくは２５％以上）であり、好ましい上限は４３％以下（より好ましくは４１％以下）である。
【００４４】
［ＳｉＯ2：２０〜７０％］
ＳｉＯ2は酸性酸化物であり、酸化物系介在物を非晶質化させるために不可欠の成分である。このような効果を有効に発揮させるためには、酸化物中にＳｉＯ2を２０％以上含有させる必要がある。しかしながら、ＳｉＯ2含有量が７０％を超えると、ＳｉＯ2を多く含む結晶相が生成し空洞が形成されるため、転動疲労特性が悪化する。酸化物中におけるＳｉＯ2含有量の好ましい下限は２５％以上（より好ましくは３０％以上）であり、好ましい上限は５０％以下（より好ましくは４５％以下）である。
【００４５】
［ＴｉＯ2：３〜１０％］
ＴｉＯ2は、本発明を特徴付ける酸化物成分であり、酸性酸化物であるＳｉＯ2に含まれると、ＴｉＯ2濃化相（Ａ相）とＳｉＯ2濃化相（Ｂ相）の２相に分離でき、両相とも結晶質化を抑制することができる。その結果、Ｓｉ脱酸鋼で得られるＳｉＯ2含有酸化物系介在物の熱間加工時の結晶化の抑制、母相の鋼と酸化物系介在物との界面に発生する空洞の抑制、多結晶体である酸化物系介在物内部にも発生する空洞の抑制を実現でき、転動疲労特性が一層を向上する。更には、アスペクト比も低減することができる。このような効果は、酸化物の平均組成におけるＴｉＯ2含有量を３％以上に制御することによって得られる。しかしながら、ＴｉＯ2含有量が高すぎると、ＴｉＯ2系酸化物が結晶相として単独で生成し、空洞が形成され、転動疲労特性が低下するため、１０％以下とする。酸化物中におけるＴｉＯ2含有量の好ましい下限は４％以上（より好ましくは５％以上）であり、好ましい上限は８％以下（より好ましくは７％以下）である。
【００４６】
このように本発明鋼材に含まれる酸化物は、ＣａＯ、Ａｌ2Ｏ3、ＳｉＯ2、およびＴｉＯ2で構成され、残部は不純物である。不純物としては、製造過程などで不可避的に含まれる不純物が挙げられる。不純物は、酸化物系介在物の結晶化状態やアスペクト比などに悪影響を及ぼさず、所望の特性が得られる限度において含まれ得るが、不純物全体（合計量）として、おおむね、２０％以下に制御されていることが好ましい。具体的には、例えばＺｒＯ2は約１％以下、ＭｇＯは約８％以下、Ｎａ2Ｏは約５％以下、Ｃｒ2Ｏ3は約５％以下の範囲で含有することができる。また、ＭｎＯは比較的許容幅の広い酸化物であり、最大で約１５％以下の範囲で含有することができる。
【００４７】
更に本発明では、上記のように鋼中成分および酸化物組成を適切に制御することによって、上記鋼材の長手方向縦断面に存在する酸化物系介在物のアスペクト比（長径／短径）の平均（以下、単にアスペクト比と呼ぶ場合がある。）が３．０以下に低減されたものとなる。これにより、荷重の付与される方向にかかわらず転動疲労特性を安定的に改善することができる。上記アスペクト比は小さい程良く、おおむね、２．５以下であることが好ましく、２．０以下であることが更に好ましい。
【００４８】
アスペクト比の測定方法は、後記する実施例の欄で詳述する。
【００４９】
次に、上記鋼材を製造する方法について説明する。本発明では、特に所定の酸化物組成が得られるように、特に溶製工程、更には熱間加工の各工程に留意して製造すれば良く、それ以外の工程は、軸受用鋼の製造に通常用いられる方法を適宜選択して用いることができる。
【００５０】
上記酸化物組成を得るための好ましい溶製方法は以下のとおりである。
【００５１】
まず鋼材を溶製する際に、通常実施されるＡｌ添加での脱酸処理を行なわずに、Ｓｉ添加による脱酸を実施する。この溶製時には、ＣａＯ、およびＡｌ2Ｏ3の各含有量を制御するために、鋼中に含まれるＡｌ含有量を上記のとおり、０．０００２〜０．００５％、Ｃａ含有量を上記のとおり０．０００２〜０．００２０％に夫々制御する。
【００５２】
また、ＴｉＯ2の制御方法としては特に限定されず、当該技術分野で通常用いられる方法に基づき、溶製時に、鋼中に含まれるＴｉ含有量が上記のとおり、０．０００５〜０．０１０％の範囲内に制御されるようにＴｉを添加すれば良い。Ｔｉの添加方法は特に限定されず、例えば、Ｔｉを含有する鉄系合金を添加して調整しても良いし、あるいは、スラグ組成の制御によって溶鋼中のＴｉ濃度を制御してもかまわない。
【００５３】
なお、ＳｉＯ2は、他の酸化物を上記のようにコントロールすることによって得られるものである。
【００５４】
本発明では、上記のように化学成分組成に制御した鋼材に対して、常法に従い、圧延および球状化焼鈍を行った後、熱間加工または冷間加工を行う。
【００５５】
このようにして本発明の鋼材を得た後、所定の部品形状にし、焼入れ・焼戻しすると、本発明の軸受部品が得られる。鋼材段階の形状については、こうした製造に適用できるような線状・棒状のいずれも含むものであり、そのサイズも、最終製品に応じて適宜決めることができる。
【００５６】
上記軸受部品としては、例えば、コロ、ニードル、玉、レース等が挙げられる。
【００５７】
以下、実施例によって本発明をより具体的に説明するが、本発明は下記実施例によって制限されず、前・後記の趣旨に適合し得る範囲で変更を加えて実施することは可能であり、それらはいずれも本発明の技術的範囲に包含される。
【実施例】
【００５８】
小型溶解炉（容量１５０ｋｇ／１ｃｈ）を用い、下記表１に示す各種化学成分組成の供試鋼（残部は鉄および不可避的不純物）を溶製し、鋳片（φ２４５ｍｍ×４８０ｍｍ）を作製した。溶製に当たっては、溶製時にＭｇＯ系耐火物の取鍋を用い、通常実施されるＡｌ脱酸処理を行わず、Ｃ、Ｓｉ、Ｍｎ、およびＣｒを用いて溶鋼の溶存酸素量を調整した後、Ｔｉ→Ｃａの順序で投入し、Ｔｉ含有量、Ｃａ含有量を制御した。なお、本実施例では、溶鋼に添加するＣａとしてＮｉ−Ｃａ合金を、Ｔｉ源としてＦｅ−Ｔｉ合金を、それぞれ用いた。このようにして得られた鋳片の化学成分を表１に示す。
【００５９】
【表１】
2014025083.tif 000002
【００６０】
得られた鋳片を、加熱炉において１１００〜１３００℃に加熱した後、９００〜１２００℃で分塊圧延を実施した。その後、８３０〜１１００℃で圧延し、所定の径（φ６５ｍｍ）まで熱間圧延を実施した。
【００６１】
上記熱間圧延材を、７６０〜８００℃の温度範囲で２〜８時間加熱した後、１０〜１５℃／時の冷却速度で（Ａｒ1変態点−６０℃）の温度まで冷却してから大気放冷することにより（球状化焼鈍）、球状化セメンタイトを分散させた球状化焼鈍材を得た。
【００６２】
上記球状化焼鈍材からφ６０ｍｍ、厚さ６ｍｍの試験片を切り出し、８４０℃で３０分間加熱後に油焼入れを実施し、１６０℃で１２０分間焼戻しを行った。最後に仕上げ研磨を施して表面粗さ：０．０４μｍＲａ以下のスラスト転動疲労試験片を作製した。
【００６３】
また、酸化物の組成（平均組成）、母材（鋼材）および酸化物系介在物のアスペクト比の測定に当たっては、以下の試験片を用いた。まず、上記のようにして得られた球状化焼鈍材からφ６０ｍｍ、厚さ３０ｍｍの試験片を切り出し、８４０℃で３０分間加熱後に油焼入れを実施し、１６０℃で１２０分間焼戻しを行った。各試験片の直径Ｄの１／２の位置における鋼材の長手方向（圧延方向に相当）に、２０ｍｍＬ（圧延方向長さ）×５ｍｍ（表層からの深さ）のミクロ試料（組織観察用試料）を１個切り出し、断面を研磨した。酸化物系介在物の平均組成は、日本電子データム製の電子線マイクロプローブＸ線分析計（Ｅｌｅｃｔｒｏｎ  Ｐｒｏｂｅ  Ｘ−ｒａｙ  Ｍｉｃｒｏ  Ａｎａｌｙｚｅｒ：ＥＰＭＡ  商品名「ＪＸＡ−８５００Ｆ」）を用いて観察し、短径が１μｍ以上の酸化物系介在物について成分組成を定量分析した。このとき、観察面積を１００ｍｍ2（研磨面）とし、介在物の中央部での成分組成を特性Ｘ線の波長分散分光により定量分析した。分析対象元素は、Ｃａ、Ａｌ、Ｓｉ、Ｔｉ、Ｍｎ、Ｍｇ、Ｎａ、Ｃｒ、Ｚｒ、Ｏ（酸素）とし、既知物質を用いて各元素のＸ線強度と元素濃度の関係を予め検量線として求めておき、分析対象とする上記介在物から得られたＸ線強度と上記検量線から各試料に含まれる元素量を定量し、その結果を算術平均することで平均の介在物組成を求めた。
【００６４】
［酸化物系介在物のアスペクト比の測定］
非金属介在物のアスペクト比を測定するため、上述した酸化物の平均組成測定方法において、短径が１μｍ以上の任意の酸化物系介在物（分析対象元素は、Ｃａ、Ａｌ、Ｓｉ、Ｔｉ、Ｍｎ、Ｍｇ、Ｎａ、Ｃｒ、Ｚｒ、Ｏ（酸素））を１００個選び、各々の長径と短径を測定し、各々の酸化物系介在物のアスペクト比を算出した。その結果を算術平均することで酸化物系介在物の平均のアスペクト比を求めた。
【００６５】
［転動疲労特性の評価方法］
上記で得られたスラスト転動疲労試験片を用い、スラスト疲労試験機（スラスト型転動疲労試験機（ＦＪ−５Ｔ）、富士試験機製作所製）にて、負荷速度：１２００ｒｐｍ、鋼球数３個、面圧：５．２４ＧＰａ、中止回数：２億回の条件でスラスト転動疲労試験を実施した。
【００６６】
転動疲労寿命の尺度として、通常、疲労寿命Ｌ10（累積破損確率１０％における疲労破壊までの応力繰り返し数、以下「Ｌ10」と呼ぶ場合がある。）が用いられる。詳細には、Ｌ10とは、試験結果をワイブル確率紙にプロットして得られる累積破損確率１０％における疲労破壊までの繰り返し数の意味である（「軸受」、岩波全書、曽田範宗著を参照）。各鋼材につき、１６個の試料を用いて上記の試験を行い、従来鋼（表１の鋼材Ｎｏ．４０）に対し、（ア）Ｌ10寿命で寿命比が２．５倍以上（Ｌ10寿命で３０００万回以上に相当）のものを「転動疲労寿命に優れる」と評価し、（イ）３．０倍以上（Ｌ10寿命で３６００万回以上に相当）のものを「転動疲労寿命に特に優れる」と評価し、（ウ）３．５倍以上（Ｌ10寿命で４２００万回以上に相当）のものを「転動疲労寿命に特段に優れる」と評価した。
【００６７】
これらの結果を表２に記載する。表２の試験Ｎｏ．は、表１の鋼材Ｎｏ．を用いたものである。表２のＬ10寿命の欄において、「Ｅ＋０７」とは「×１０7」を意味する。例えば表２の試験Ｎｏ．１の上記欄に記載の「１．８Ｅ＋０７」は「１．８×１０7」を意味する。
【００６８】
【表２】
2014025083.tif 000003
【００６９】
これらの結果から、次のように考察することができる。
【００７０】
まず、表２の試験Ｎｏ．８〜１２、１５〜１９、２２〜２４、２７〜２９、３１〜３７、３９は、いずれも本発明で規定する化学成分組成（鋼材の化学成分組成および酸化物組成）を満足するものであり、酸化物系介在物のアスペクト比も適切に制御されているため、転動疲労寿命に優れていることが分かる。
【００７１】
なお、本実施例では、スラスト方向での転動疲労特性を測定しているが、本発明の鋼材はアスペクト比が小さいため、ラジアル方向の転動疲労特性も良好であると推察される。
【００７２】
これに対し、以下の試験Ｎｏ．は、本発明のいずれかの要件を満足しないため、転動疲労特性が低下した。
【００７３】
試験Ｎｏ．１は鋼中Ｃ量が多い表１の鋼材Ｎｏ．１を用いた例、Ｎｏ．２は鋼中Ｍｎ量が多い表１の鋼材Ｎｏ．２を用いた例、試験Ｎｏ．３は鋼中Ｃｒ量が多い表１の鋼材Ｎｏ．３を用いた例、試験Ｎｏ．４は鋼中Ｃｒ量が少ない表１の鋼材Ｎｏ．４を用いた例、試験Ｎｏ．５は鋼中Ｐ量が多い表１の鋼材Ｎｏ．５を用いた例、試験Ｎｏ．６は鋼中Ｓ量が多い表１の鋼材Ｎｏ．６を用いた例であり、いずれも転動疲労特性が低下した。
【００７４】
試験Ｎｏ．７は、Ａｌ含有量が過剰の鋼種（表１の鋼材Ｎｏ．７）を用いた例であり、酸化物中のＡｌ2Ｏ3含有量が高くなり、転動疲労特性が低下した。
【００７５】
一方、試験Ｎｏ．１３は、Ａｌ含有量が不足した鋼種（表１の鋼材Ｎｏ．１３）を用いた例であり、各酸化物が全て、本発明で規定する範囲を外れており、酸化物系介在物のアスペクト比も外れ、転動疲労特性が低下した。
【００７６】
試験Ｎｏ．１４は、Ｃａ含有量が多い鋼種（表１の鋼材Ｎｏ．１４）を用いた例であり、酸化物中のＣａＯ含有量が多く、転動疲労特性が低下した。
【００７７】
一方、試験Ｎｏ．２０は、Ｃａ含有量が少ない鋼種（表１の鋼材Ｎｏ．２０）を用いた例であり、酸化物中のＣａＯ含有量が少なく、転動疲労特性が低下した。
【００７８】
試験Ｎｏ．２１は、Ｔｉ含有量が多い鋼種（表１の鋼材Ｎｏ．２１）を用いた例であり、酸化物中のＴｉＯ2含有量が多く、転動疲労特性が低下した。
【００７９】
一方、試験Ｎｏ．２５は、Ｔｉ含有量が少ない鋼種（表１の鋼材Ｎｏ．２５）を用いた例であり、酸化物中のＴｉＯ2含有量が少なく、酸化物系介在物のアスペクト比も大きくなっており、転動疲労特性が低下した。
【００８０】
試験Ｎｏ．２６は、Ｎ含有量が多い鋼種（表１の鋼材Ｎｏ．２６）を用いた例であり、転動疲労特性が低下した。
【００８１】
試験Ｎｏ．３０は、Ｏ含有量が多い鋼種（表１の鋼材Ｎｏ．３０）を用いた例であり、転動疲労特性が低下した。
【００８２】
試験Ｎｏ．３８は、Ａｌ濃度が比較的高い状態で溶製時間が長時間であったため、溶鋼中のＡｌと酸化物介在物中のＳｉＯ2の酸化還元反応が進み、ＳｉＯ2含有量が不足し、転動疲労特性が低下した。
【００８３】
試験Ｎｏ．４０は、Ａｌ脱酸処理によって得られた鋼種（表１の鋼材Ｎｏ．４０：従来のアルミキルド鋼）を用いた例であり、Ａｌ含有量が過剰になって酸化物中のＡｌ2Ｏ3含有量が非常に高くなっており、所望とするＴｉＯ2なども全く生成しないため、転動疲労特性が低下した。